Способ изготовления стеклопластиковой арматуры
METHOD OF MANUFACTURING THE FIBERGLASS ARMATURE

Изобретение относится к производству стеклопластиковой арматуры для бетона.
Известен способ изготовления стеклопластиковой арматуры, предусматривающий формование из стекловолокна жгута, его пропитку раствором полимерного связующего, формование заготовки прута с приданием ему профиля до завершения процесса полимеризации связующего, спиральную обмотку заготовки прута крученой нитью из стекловолокна, пропитанной связующим, отверждение связующего [1].
Задача изобретения заключается в увеличении прочности сцепления стеклопластиковой арматуры с бетоном.
Технический результат достигается тем, что по способу изготовления стеклопластиковой арматуры, предусматривающему формование из стекловолокна жгута, его пропитку раствором полимерного связующего, формование заготовки прута с приданием ему профиля до завершения процесса полимеризации связующего, спиральную обмотку заготовки прута крученой нитью из стекловолокна, пропитанной связующим, отверждение связующего, перед обмоткой заготовки прута на нее продольно укладывают по меньшей мере одну не пропитанную связующим нить из стекловолокна, а после обмотки эту нить надрезают, затем осуществляют отверждение связующего. Не пропитанную связующим нить из стекловолокна надрезают на каждом шаге обмотки.
На фиг. 1 изображен фрагмент стеклопластиковой арматуры, с тремя не пропитанными связующим нитями из стекловолокна, надрезанными на каждом шаге обмотки: где 1 - заготовка прута; 2 - не пропитанная связующим надрезанная нить; 3 - пропитанная связующим крученая нить; на фиг. 2 - вид на фиг. 1 по А.
Способ поясняется примерами.
1. Из стекловолокна (например, алюмоборосиликатного) формуют жгут, пропитывают его раствором полимерного связующего (например, эпоксидная смола), формуют заготовку прута с приданием ему круглого профиля до завершения процесса полимеризации связующего. На заготовку прута продольно укладывают одну не пропитанную связующим нить из стекловолокна, затем выполняют спиральную обмотку полученной заготовки прута крученой нитью, пропитанной полимерным связующим. После обмотки не пропитанную связующим нить надрезают (например, через два шага обмотки) и осуществляют отверждение связующего (например, путем термообработки при температуре 90-180°C).
2. Из стекловолокна (например, алюмомагнезиального) формуют жгут, пропитывают его раствором полимерного связующего (например, смола полиэфирная ПН-3), формуют заготовку прута с приданием ему круглого профиля до завершения процесса полимеризации связующего. На заготовку прута продольно укладывают три не пропитанных связующим нити из стекловолокна (фиг. 1 и 2), затем выполняют спиральную обмотку полученной заготовки прута крученой нитью, пропитанной полимерным связующим. После обмотки не пропитанные связующим нити надрезают на каждом шаге обмотки и осуществляют отверждение связующего (например, путем термообработки при температуре 90-180°C).
Выступающие над поверхностью прута части надрезанных нитей из стекловолокна повышают прочность сцепления стеклопластиковой арматуры с бетоном.
Источник информации
1. Фролов, Н.П. Стеклопластиковая арматура и стеклопластбетонные конструкции / Н.П. Фролов. - М.: Стройиздат, 1980. - С. 20-24.